АНТИОКСИДАНТНАЯ КОМПОЗИЦИЯ
ANTIOXIDANT COMPOSITION

Изобретение относится к фармакологии, а именно к средствам, обладающим антиоксидантной активностью, и может быть использовано в медицине, ветеринарии, фармацевтической промышленности.
Соли лития широко применяются в лечебных целях как психостабилизаторы, иммуностимуляторы и антисеборейные средства (Машковский М.Д. Лекарственные средства: в 2 томах. T 1. М.: Медицина, 1986, 624 с.). Однако спектр литиевых солей, обладающих антиоксидантными свойствами ограничен.
Известна композиция, обладающая антиоксидантной активностью (RU 2372081 С1, МПК (2006.01) A61K 31/375, A61K 31/194, А61Р 37/04, А61Р 39/06, опубл. 10.11.2009), включающая аскорбат лития и аспартат лития при следующем соотношении компонентов, мас.%:
аскорбат лития
50
аспартат лития
50
Однако данная композиция нестабильна при хранении в растворе более недели, окисляется и приобретает желтоватый оттенок.
Задачей изобретения является расширение арсенала средств аналогичного назначения.
Предложенная антиоксидантная композиция так же, как в прототипе, содержит аспартат лития.
Согласно изобретению антиоксидантная композиция дополнительно содержит сукцинат лития при следующем соотношении компонентов, мас.%:
сукцинат лития
40-60
аспартат лития
40-60
Сочетание данных компонентов обеспечивает антиоксидантную активность, хорошую растворимость композиции в воде и стабильность при хранении в водном растворе.
Проведенные исследования показали, что заявленная композиция может использоваться как составная часть в различных формах: мазях, бальзамах, растворах.
Примеры, характеризующие свойства заявленной композиции, приведены в таблице 1.
Антиоксидантная активность заявленной композиции была исследована методом катодной вольтамперометрии (RU 2224997 С1). О величине антиоксидантной активности судили по относительному изменению тока электровосстановления кислорода.
3
Использовали трехэлектродную электрохимическую ячейку, состоящую из рабочего ртутно-пленочного электрода, хлорид-серебряного электрода, используемого в качестве электрода сравнения, и вспомогательного электрода. Электроды опускали в 10 см раствора фонового электролита. В качестве фонового электролита использовали фосфатный 0.025 М буфер (рН 6,86). Электроды подключали к вольтамперометрическому анализатору ТА-2 (ООО «НЛП «Томаналит», Томск). Использовали постоянно-токовый режим катодной вольтамперометрии, скорость развертки потенциала составляла W=40 мВ/с, рабочий диапазон потенциалов от 0 до -1,0 В. Перемешивали раствор с помощью вибрации электродов 20 сек, 10 сек - стадия успокоение раствора. Далее снимали первую волну катодного восстановления кислорода, растворенного в фоновом растворителе, в указанной области потенциалов. Повторяли съемку вольтамперограммы не менее трех раз. Далее в электрохимическую ячейку вносили аликвоту 0,5 см образца исследуемой антиоксидантной композиции и повторно снимали вольтамперограмму при тех же условиях.
i
0
кинет.
По полученным результатам строили график зависимости относительного тока электровосстановления кислорода (I/I) от времени взаимодействия антиоксидантов с активными кислородными формами. По тангенсу угла наклона касательной к прямолинейному участку данной кривой проводили расчет кинетического (k, мкмоль/л·мин) критерия антиоксидантной активности.
Антиоксидантную активность композиции определяли по формуле:
i
2
где I - ток электровосстановления О в присутствии антиоксидантов в растворе, мкА,
0
2
I - ток электровосстановления О в отсутствии антиоксидантов в растворе, мкА;
- исходная концентрация кислорода в растворе, мкмоль/л,
t - время реакции взаимодействия антиоксидантов с активными кислородными формами, мин.
кинет.
Кинетический критерий (k) отражает количество активных кислородных форм, прореагировавших с антиоксидантами (или суммарным содержанием антиоксидантов) за минуту времени.
Пример 1.
3
Точную навеску 400 мг сукцината лития смешали с 600 мг аспартата лития, разбавили в 100 см дистиллированной воды. Полученную композицию исследовали на антиоксидантную активность методом катодной вольтамперометрии.
Пример 2.
3
Точную навеску 500 мг сукцината лития смешали с 500 мг аспартата лития, разбавили в 100 см дистиллированной воды. Полученную композицию исследовали на антиоксидантную активность методом катодной вольтамперометрии.
Пример 3.
3
Точную навеску 600 мг сукцината лития смешали с 400 мг аспартата лития, разбавили в 100 см дистиллированной воды. Полученную композицию исследовали на антиоксидантную активность методом катодной вольтамперометрии.
Антиоксидантная активность образцов по отношению к процессу восстановления кислорода приведена в таблице 1.
Из приведенных данных видно, что заявляемая композиция проявляет антиоксидантную активность и может использоваться в качестве антиоксиданта. Вследствие чего можно говорить об использовании данной композиции как составной части или же как самостоятельного препарата, обладающего антиоксидантной активностью, что предотвращает повреждение клеток свободными радикалами и способствует регенерации тканей.
Заявленная композиция допускает длительное хранение и не теряет активности при комнатной температуре в течение полугода.